    구체적으로는, 무알칼리 유리는, 소다라임 유리와 비교하여 SO3 의 용해도가 매우 작기 때문에, 청징 효과에 미치는 영향이 작아, 특허문헌 3 의 방법은 적용할 수 없는 것으로 볼 수 있다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 종래, 성형된 유리 제품의 품질을 향상시키기 위해서, 용해로에서 원료를 용해시킨 용융 유리를 성형 장치로 성형하기 전에 용융 유리 내에 발생한 기포를 제거하는 청징 공정이 이용되고 있다.이 청징 공정에서는, 청징제를 원료 내에 미리 첨가하여, 원료를 용융시켜 얻어진 용융 유리를 소정 온도로 일정시간 저류, 유지함으로써, 청징제에 의해 용융 유리 내의 기포를 성장시키며 부상시켜 제거하는 방법이 알려져 있다.     또, 감압 분위기내에 용융 유리를 도입하고, 이 감압 분위기하, 연속적으로 흐르는 용융 유리 흐름내의 기포를 크게 성장시켜 용융 유리 내에 포함되는 기포를 부상시키며 파포시켜 제거하고, 그 후 감압 분위기로부터 배출하는 감압 탈포 방법이 알려져 있다.용융 유리로부터 효율적으로 기포를 제거하기 위해서는, 상기한 두가지 방법을 조합하여 실시하는 것, 즉, 청징제가 첨가된 용융 유리를 사용하여 감압 탈포 방법을 실시하는 것이 바람직하다.유리의 청징제로서는, As2O3, Sb2O3, SnO2 등의 산화물계 청징제, NaCl 등의 알칼리 금속의 염화물계의 청징제, SO3 등이 존재한다.     이들 중, As2O3 및 Sb2O3, 특히 As2O3 은, 환경에 대한 부하가 크기 때문에, 그 사용 억제가 요구되고 있다.또, SnO2 는, 산소를 방출하는 온도가 1500 ℃ 이상으로 높아, 청징제로서 유효하게 이용하는 것이 어려운 경우가 있다.또, 알칼리 금속의 염화물은, 청징에 충분한 양을 첨가하면, 무알칼리 유리에 알칼리 금속이 함유되게 되기 때문에, 이용할 수 없는 청징제이다.그래서, 무알칼리 유리의 청징제로는, SO3 이 사용된다.     SO3 은, 투입 원료의 초기 용해성을 향상시키는 효과도 갖기 때문에 청징제로서 바람직하다.감압 탈포를 실시할 때의 감압 탈포조 내의 압력이나 온도와 같은 조건은, 특허문헌 1, 2 등에 개시되어 있는데, 동일한 품종 유리, 구체적으로는, 동일한 무알칼리 유리이더라도, 조성이 상이하고 점성 특성이 상이한 경우, 감압 탈포에 있어서의 청징 효과가 상이하고, 의도한 청징 효과가 얻어지지 않는 경우가 있다.용해조에 있어서, 유리 원료를 용해시켜 용융 유리를 얻을 때, 유리의 점성에 따라 유리의 용해 온도를 조정할 필요가 있고, 용해조로부터 감압 탈포조에 공급되는 용융 유리의 온도도 유리의 점성 특성에 따라 달라진다.이 결과, 감압 탈포조 내의 압력이나 온도와 같은 조건이, 어느 점성의 유리에 대해, 우수한 청징 효과를 발휘하는 조건이었다 하더라도, 조성이 상이하고 온도와 점성의 관계가 상이한 유리의 경우, 의도한 청징 효과가 얻어지지 않는 경우가 있다.특허문헌 3 에는, 제조하는 유리가 수분을 함유하는 소다라임 유리인 경우에, 유리의 β-OH 값, 유리의 SO3 의 함유 비율, 및 용융 유리의 온도로부터 도출되는 기포 성장 개시압보다 감압 탈포조 내의 압력을 낮게 함으로써, 청징제를 거의 사용하지 않고, 제조 후의 유리에 기포를 잔류하지 않고 생산을 할 수 있다고 기재되어 있는데, 소다라임 유리와는 조성이 완전히 상이한 무알칼리 유리에 특허문헌 3 에 기재된 방법을 적용시켜도, 의도한 청징 효과를 발휘할 수는 없는 것으로 볼 수 있다.